(57)【要約】      （修正有）【課題】分散側全体に、かつ、隔壁内に窒素酸化物の選択接触還元において活性な第一の触媒と、透過側全体に、一酸化炭素及び炭化水素の酸化において活性な触媒と混合されたアンモニアの酸化において活性な触媒との組合せの第二の触媒とからなる触媒化微粒子フィルター及びその製造方法。【解決手段】第一の触媒の平均粒度は、長手方向の多孔質壁の平均細孔径よりも小さく、そして、第二の触媒の組合せの平均粒度は、長手方向の壁の平均細孔径よりも大きい。例えば、第一の触媒が、２％銅で促進されたシリカリン酸アルミニウムＳＡＰＯ−３４であり、第二の触媒が、アルミナ粒子上に担持された白金及びパラジウム（モル比３：１）の混合物及び１．０％銅を有するベータゼオライト粉末である触媒化微粒子化フィルター。【選択図】なし【特許請求の範囲】
【請求項１】
触媒化微粒子フィルターの製造方法であって、
ａ）分散側と透過側とを画定する長手方向の多孔質壁により制限される、長手方向の流路を有する微粒子フィルター本体を提供する工程、
ｂ）窒素酸化物の選択接触還元において活性な第一の触媒組成物を含む、第一の触媒ウォッシュコートを提供する工程、
ｃ）アンモニアの窒素への選択酸化に活性な触媒と、一酸化炭素及び炭化水素の酸化に活性な触媒との混合物の形態の、第二の組み合わされた触媒組成物を含む、第二の触媒ウォッシュコートを提供する工程、
ｄ）該微粒子フィルター本体を、該フィルター本体の分散側全体にわたり、かつ、隔壁内を第一の触媒ウォッシュコートで被覆し、そして、該微粒子フィルター本体を、該フィルター本体の透過側全体にわたり、第二の触媒ウォッシュコートで被覆する工程、及び
ｅ）該被覆されたフィルターを乾燥及び熱処理して、触媒化微粒子フィルターを得る工程、
を含む、上記の方法。
【請求項２】
前記第一の触媒が、ゼオライト、シリカリン酸アルミニウム、イオン交換ゼオライト、鉄及び／又は銅で促進されたシリカリン酸アルミニウムの少なくとも一つ、一種又は多種の卑金属酸化物、及びチタニア担体、アルミナ担体、ジルコニア担体、シリカ担体又はそれらの混合物上の酸化セリウムタングステンのうちの少なくとも一つの触媒担体を含む、請求項１に記載の方法。
【請求項３】
前記ゼオライトが、ベータゼオライト、菱沸石構造を有する菱沸石ゼオライト又はシリカリン酸アルミナ及びそれらの混合物である、請求項２に記載の方法。
【請求項４】
前記菱沸石構造を有するシリカリン酸アルミナが、銅及び／又は鉄で促進されたＳＡＰＯ３４である、請求項３に記載の方法。
【請求項５】
前記第二の触媒組成物が、アルミナ、チタニア、セリア、ジルコニア及び銅及び／又は鉄含有ゼオライトと混合されたシリカ又は菱沸石構造を有するシリカリン酸アルミナのうちの少なくとも一つ上に担持された白金及びパラジウムの混合物を含む、請求項１〜４のいずれか一つに記載の方法。
【請求項６】
前記ゼオライトがベータゼオライト又は菱沸石ゼオライトである、請求項５に記載の方法。
【請求項７】
前記フィルターが、長手方向の多孔質壁により分割される複数の長手方向経路、開放インレット端及び栓で塞がれるアウトレット端を有する該経路の分散側、及び栓で塞がれるインレット端及び開放アウトレット端を有する該経路の透過側を有する、ウォールフローモノリスの形態である、請求項１〜６のいずれか一つに記載の方法。
【請求項８】
前記ウォールフローモノリスが、前記分散側のインレット端から前記第一の触媒ウォッシュコートで、そして前記透過側のアウトレット端から第二のウォッシュコートでウォッシュコートされる、請求項７に記載の方法。
【請求項９】
前記第一のウォッシュコート中の第一の触媒の最頻粒度（ｍｏｄｅ  ｐａｒｔｉｃｌｅ  ｓｉｚｅ）が、前記長手方向の壁の平均細孔径よりも小さく、そして、その際、前記第二のウォッシュコートの最頻粒度は、前記長手方向の壁の平均細孔径よりも大きい、請求項１〜８のいずれか一つに記載の方法。
【請求項１０】
触媒化微粒子フィルターであって、その分散側全体及びその隔壁内に、窒素酸化物の選択接触還元において活性な第一の触媒が提供され、そして、該フィルターの透過側全体に、アンモニアの酸化において活性な触媒と、一酸化炭素及び炭化水素の酸化において活性な触媒とが組み合わされた第二の触媒の組合せが提供される、上記の触媒化微粒子フィルター。
【請求項１１】
前記フィルターが、長手方向の多孔質壁により分割される複数の長手方向経路、開放インレット端及び栓で塞がれるアウトレット端を有する該経路の分散側、及び栓で塞がれるインレット端及び開放アウトレット端を有する該経路の透過側を有する、ウォールフローモノリスの形態である、請求項１０に記載の触媒化微粒子フィルター。
【請求項１２】
第一の触媒の最頻粒度が、前記長手方向の多孔質壁の平均細孔径よりも小さく、そして、その際、前記第二の触媒の組合せの最頻粒度が、前記長手方向の壁の平均細孔径よりも大きい、請求項１０又は１１に記載の触媒化微粒子フィルター。
【請求項１３】
請求項１〜９のいずれか一つに記載に従って製造された触媒化微粒子フィルター。
【発明の詳細な説明】
【技術分野】
【０００１】
本発明は、多機能の触媒化ディーゼル微粒子フィルターに関する。より詳細には、本発明は、公知の選択接触還元（ＳＣＲ）法による窒素酸化物の除去における活性及び排気ガス中に含有される炭化水素及び一酸化炭素を水及び二酸化炭素に酸化転化し、かつ、該ＳＣＲにおける還元剤として使用された過剰アンモニアを窒素に転化するための酸化活性の両方を有する、触媒化ディーゼル微粒子フィルターの製造方法に関する。
【０００２】
本発明は、さらに、触媒化微粒子フィルターであって、そのインレット／分散チャネル、フィルター壁においてＳＣＲ触媒で触媒化され、そして、そのアウトレット／透過チャネルにおいてアンモニアスリップ触媒で酸化触媒と一緒に触媒化される、該触媒化微粒子フィルターを提供する。
【背景技術】
【０００３】
ディーゼル排気は、非燃焼炭化水素に加えて、窒素酸化物（ＮＯｘ）及び粒状物質を含む。ＮＯｘ、炭化水素及び粒状物質は、健康及び環境上の危険を示す材料及び化学化合物であり、排気ガスを粒子フィルター及びいくつかの触媒ユニットを通過させることにより、エンジン排気ガスから低減するか又は除去されなければならない。
【０００４】
典型的に、これらのフィルターはハニカムウォールフローフィルターであり、その際、粒状物質は該ハニカムフィルターの隔壁上又はそれらの中に捕捉される。
【０００５】
当技術分野において開示されている多数のディーゼル排気ガス浄化システムは、粒子フィルターに加えて、窒素へのアンモニアとの反応による、ＮＯｘの選択還元において活性な触媒ユニット、及びディーゼル酸化触媒を含む。
【０００６】
ＳＣＲで使用するために排気ガス中に噴射された過剰アンモニアを除去するために、多数の排気ガス浄化システムは、アンモニアの窒素への転化に触媒作用を及ぼす下流の触媒ユニット（いわゆる、アンモニアスリップ触媒）を追加的に含む。
【０００７】
上述の反応に触媒作用を及ぼす触媒で被覆された多機能ディーゼル微粒子フィルターもまた、当技術分野において既知である。
【０００８】
既知の多機能フィルターにおいて、異なる触媒は、フィルターの異なる区域でセグメント又は区域被覆される。
【０００９】
フィルターでの異なる触媒のセグメント的又は区画的な被覆は費用が嵩み、そして製造プロセスが困難である。
【００１０】
米国特許出願公開第２０１０／０１７５３７２号明細書（特許文献１）は、一実施形態において、フィルターの分散側（ｄｉｓｐｅｒｓｉｏｎ  ｓｉｄｅ）にＳＣＲ触媒で触媒作用を与え、そして、透過側（ｐｅｒｍｅａｔｉｏｎ  ｓｉｄｅ）には、アンモニア酸化触媒及びディーゼル酸化触媒で触媒作用を与えた該フィルターによる、ディーゼル排気ガス処理システムを開示している。ＳＣＲ触媒は、フィルター基材全体上にウォッシュコートされ、その後、アウトレットフィルターチャネルにおいてアンモニア酸化触媒が適用される。ディーゼル酸化触媒は、アウトレットチャネルにおいて、アンモニア酸化触媒上の外層（ｏｖｅｒｌａｙｅｒ）として適用される。
【先行技術文献】
【特許文献】
【００１１】
【特許文献１】米国特許出願公開第２０１０／０１７５３７２号明細書
【発明の概要】
【発明が解決しようとする課題】
【００１２】
公知の製造方法と比較すると、本発明は、アンモニアでの窒素酸化物の選択還元のための、そして炭化水素、一酸化炭素及び過剰アンモニアを除去するための異なる触媒で触媒化された粒子フィルターを製造するためのより簡単な方法を提案する。
【課題を解決するための手段】
【００１３】
したがって、本発明は、次の工程を含む触媒化粒子フィルターを製造する方法を提供する。
ａ）分散側と透過側とを画定する長手方向の多孔質壁により制限される、長手方向の流路を有する粒子フィルター本体を提供する工程、
ｂ）窒素酸化物の選択接触還元において活性な第一の触媒組成物を含む、第一の触媒ウォッシュコートを提供する工程、
ｃ）アンモニアの窒素への選択酸化において活性な触媒と、一酸化炭素及び炭化水素の酸化において活性な触媒との混合物の形態の、第二の組み合わされた触媒組成物を含む、第二の触媒ウォッシュコートを提供する工程、
ｄ）該微粒子フィルター本体を、該フィルター本体の分散側全体を、かつ、隔壁内を第一の触媒ウォッシュコートで被覆し、そして、該フィルター本体を、該フィルター本体の透過側全体を第二の触媒ウォッシュコートで被覆る工程、及び
ｅ）該被覆されたフィルターを乾燥及び熱処理して、触媒化微粒子フィルターを得る工程。
【００１４】
“分散側（ｄｉｓｐｅｒｓｉｏｎ  ｓｉｄｅ）”という語及び“透過側（ｐｅｒｍｅａｔｅ  ｓｉｄｅ）”という語は、ここで使用される際、未ろ過の排気ガスに面するフィルターの流路、及びろ過された排気ガスに面する流路をそれぞれ意味する。
【００１５】
本発明による方法の主な利点は、４方式（ｆｏｕｒ−ｗａｙ）の触媒化粒子フィルターを得るために、フィルターを二つのウォッシュコートで被覆することができることであり、その際、一方のウォッシュコートはアンモニアスリップ触媒と組み合わせた酸化触媒を含む。それ故、多機能触媒化フィルターの製造は、より簡単でかつより安価な製造セットアップ（ｓｅｔ−ｕｐ）の観点から非常に改善される。
【００１６】
異なる反応に触媒作用を及ぼす触媒粒子の混合物でフィルターを被覆することのさらなる利点は、改善された熱伝達及び低温始動時の暖機に見られる。その結果、還元剤の噴射及びＳＣＲ反応を、エンジンを始動させた直後に開始させることが可能である。
【００１７】
本発明の好ましい実施形態によれば、ＮＯｘの選択接触還元において活性な、第一のウォッシュコート中の第一の触媒組成物は、ゼオライト、シリカリン酸アルミニウム、イオン交換ゼオライト、鉄及び／又は銅で促進されたシリカリン酸アルミニウムの少なくとも一つ、一種又は多種の卑金属酸化物、及びチタニア担体、アルミナ担体、ジルコニア担体、シリカ担体又はそれらの混合物上の酸化セリウムタングステンの少なくとも一つの触媒担体を含む。
【００１８】
好ましくは、ゼオライト触媒は、ベータゼオライト又は菱沸石ゼオライトから選択される。
【００１９】
本発明における使用にさらに好ましいＳＣＲ触媒は、銅及び／又は鉄で促進された、ＳＡＰＯ  ３４のような菱沸石構造を有するシリカリン酸アルミニウムである。
【００２０】
炭化水素、一酸化炭素及びアンモニアの酸化に活性な第二の触媒組成物は、本発明の好ましい実施形態によれば、銅及び／又は鉄で促進された、ゼオライト、好ましくはベータゼオライト又は菱沸石構造を有するＳＡＰＯ  ３４のような菱沸石ゼオライトの触媒粒子と混合された、アルミナ、チタニア、セリア及びジルコニアの少なくとも一つ上に担持された白金及びパラジウムの触媒粒子を含む。
【００２１】
本発明において使用するためにウォッシュコートを製造する際、通常粒子の形態の触媒は、要求される粒度に粉砕されるか又は凝集化され、そして、任意に、バインダー、増粘剤、発泡剤又はその他の処理助剤の添加と共に、水又は有機溶媒中で懸濁される。
【００２２】
フィルターをウォッシュコートで被覆する間に、隔壁中にＳＣＲ触媒粒子を効率的に拡散させるために、そして、酸化触媒粒子が透過側から分散側へ拡散するのを防止するために、ＳＣＲ触媒、すなわち、第一の触媒は、フィルターの長手方向の多孔質壁の平均細孔径よりも小さく、そして、混合酸化触媒粒子、すなわち、第二の組み合わされた触媒組成物が、該平均細孔径よりも大きい粒度を有することが好ましい。
【００２３】
次いで、フィルターは、フィルター中に真空を適用すること、ウォッシュコートを加圧すること、又は浸漬コーティングを含む慣用方法により、ウォッシュコートで被覆される。ＳＣＲ触媒粒子を含有する第一のウォッシュコートでフィルターを被覆する場合、ウォッシュコートは、分散側のインレットからフィルター中へ導入され、そして、混合酸化触媒粒子を含有する第二のウォッシュコートで被覆する場合、ウォッシュコートは透過側のアウトレットから導入される。
【００２４】
本発明の好ましい実施形態によれば、フィルターは、複数の長手方向経路が、長手方向の多孔質壁により分割され、該経路の分散側が、開放インレット端及び栓で塞がれる（ｐｌｕｇｅｄ  ｗｉｔｈ  ｐｌｕｇｓ）アウトレット端を有し、そして該経路の透過側が、栓で塞がれるインレット端及び開放アウトレット端を有する、ウォールフローモノリスの形態である。
【００２５】
前述及び以下の記載で使用される“インレット端”という語は、フィルターの端部及び未ろ過のガスと接触するチャネルを意味し、そして“アウトレット端”は、フィルターの端及びろ過されたガスがフィルター本体を出て行くチャネルを意味する。
【００２６】
本発明は、さらに、分散側全体に、かつ、隔壁内に窒素酸化物の選択接触還元において活性な第一の触媒が提供され、そして透過側全体に、一酸化炭素及び炭化水素の酸化において活性な触媒と混合されたアンモニアの酸化において活性な触媒との組合せの第二の触媒が提供された触媒化された粒子フィルターを提供する。
【００２７】
本発明における使用に好ましいフィルターは、長手方向の多孔質壁で分割された複数の長手方向の経路を有するウォールフローモノリスであり、その際、該分散側の経路は、開放インレット端及び栓で塞がれるアウトレット端を有し、該透過側の経路は、栓で塞がれるインレット端及び開放アウトレット端を有する。
【発明を実施する最良の形態】
【００２８】
本発明における使用に適したフィルター材料の例は、シリコンカーバイド、チタン酸アルミニウム、コージライト、アルミナ、ムライト又はそれらの組合せである。
【００２９】
フィルターに被覆される第一のウォッシュコートの量は、典型的に、２０〜１８０ｇ／ｌであり、そしてフィルター上の第二のウォッシュコートの量は、典型的に、１０〜８０ｇ／ｌである。フィルターに充填される全触媒は、典型的に、４０〜２００ｇ／ｌの範囲である。
【実施例】
【００３０】
ＳＣＲにおいて活性な第一の触媒の懸濁物の形態の第一のウォッシュコートを、２％銅で促進された１００ｇのシリカリン酸アルミニウムＳＡＰＯ−３４を、フィルター１リットル当たり脱塩水２００ｍｌ中で混合及び分散させることによって製造する。分散剤Ｚｅｐｈｒｙｍ  ＰＤ−７０００及び消泡剤を添加する。懸濁物をビーズミル中で粉砕する。粒度は、ウォールフローフィルターの壁中の細孔の平均細孔径よりも小さくなければならない。
【００３１】
第一の工程において、第二のウォッシュコートを、フィルター壁の平均細孔径よりも大きい粒度を有するアルミナ粒子上に担持された白金及びパラジウム（モル比３：１）の混合物から製造する。そうして製造された触媒混合物の懸濁物を、該混合物２０ｇを、フィルター１リットル当たり４０ｍｌの脱塩水で混合することによって製造する。第二の工程において、１．０％銅を有する、フィルター壁の平均細孔径よりも大きい粒度を有するベータゼオライト粉末を含有する懸濁物をさらに製造する。該懸濁物は、２０ｇの銅ベータゼオライト粉末を、フィルター１リットル当たり４０ｍｌの脱塩水に混合及び分散させることにより製造される。分散剤Ｚｅｐｈｒｙｍ  ＰＤ−７０００及び消泡剤を添加する。第一及び第二の工程で製造された懸濁物は、次いで、混合され、そしてさらに分散されて第二のウォッシュコートを得る。最終的なウォッシュコートの粒度は、ウォールフローフィルターの壁中の細孔の平均細孔径よりも大きくなければならない。
【００３２】
高い多孔率（約６０％及び壁の平均細孔径、約１８μｍ）の、慣習的に栓で塞がれる、ＳｉＣウォールフローフィルターが使用される。
【００３３】
第一の触媒の懸濁物は、フィルターの分散側からウォッシュコートされる。そのように部分的に被覆されたフィルターは、次いで乾燥され、そして７５０℃でか焼される。
【００３４】
第二の組み合わされた触媒を有する第二のウォッシュコート懸濁物は、フィルターの透過側からウォッシュコートされる。フィルターは、次いで乾燥され、そして７５０℃でか焼される。
【手続補正書】
【提出日】平成28年4月21日(2016.4.21)
【手続補正１】
【補正対象書類名】明細書
【補正対象項目名】全文
【補正方法】変更
【補正の内容】
【発明の詳細な説明】
【技術分野】
【０００１】
本発明は、多機能の触媒化ディーゼル微粒子フィルターに関する。より詳細には、本発明は、公知の選択接触還元（ＳＣＲ）法による窒素酸化物の除去における活性及び排気ガス中に含有される炭化水素及び一酸化炭素を水及び二酸化炭素に酸化転化し、かつ、該ＳＣＲにおける還元剤として使用された過剰アンモニアを窒素に転化するための酸化活性の両方を有する、触媒化ディーゼル微粒子フィルターの製造方法に関する。
【０００２】
本発明は、さらに、触媒化微粒子フィルターであって、そのインレット／分散チャネル、フィルター壁においてＳＣＲ触媒で触媒化され、そして、そのアウトレット／透過チャネルにおいてアンモニアスリップ触媒で酸化触媒と一緒に触媒化される、該触媒化微粒子フィルターを提供する。
【背景技術】
【０００３】
ディーゼル排気は、非燃焼炭化水素に加えて、窒素酸化物（ＮＯｘ）及び粒状物質を含む。ＮＯｘ、炭化水素及び粒状物質は、健康及び環境上の危険を示す材料及び化学化合物であり、排気ガスを粒子フィルター及びいくつかの触媒ユニットを通過させることにより、エンジン排気ガスから低減するか又は除去されなければならない。
【０００４】
典型的に、これらのフィルターはハニカムウォールフローフィルターであり、その際、粒状物質は該ハニカムフィルターの隔壁上又はそれらの中に捕捉される。
【０００５】
当技術分野において開示されている多数のディーゼル排気ガス浄化システムは、粒子フィルターに加えて、窒素へのアンモニアとの反応による、ＮＯｘの選択還元において活性な触媒ユニット、及びディーゼル酸化触媒を含む。
【０００６】
ＳＣＲで使用するために排気ガス中に噴射された過剰アンモニアを除去するために、多数の排気ガス浄化システムは、アンモニアの窒素への転化に触媒作用を及ぼす下流の触媒ユニット（いわゆる、アンモニアスリップ触媒）を追加的に含む。
【０００７】
上述の反応に触媒作用を及ぼす触媒で被覆された多機能ディーゼル微粒子フィルターもまた、当技術分野において既知である。
【０００８】
既知の多機能フィルターにおいて、異なる触媒は、フィルターの異なる区域でセグメント又は区域被覆される。
【０００９】
フィルターでの異なる触媒のセグメント的又は区画的な被覆は費用が嵩み、そして製造プロセスが困難である。
【００１０】
米国特許出願公開第２０１０／０１７５３７２号明細書（特許文献１）は、一実施形態において、フィルターの分散側（ｄｉｓｐｅｒｓｉｏｎ  ｓｉｄｅ）にＳＣＲ触媒で触媒作用を与え、そして、透過側（ｐｅｒｍｅａｔｉｏｎ  ｓｉｄｅ）には、アンモニア酸化触媒及びディーゼル酸化触媒で触媒作用を与えた該フィルターによる、ディーゼル排気ガス処理システムを開示している。ＳＣＲ触媒は、フィルター基材全体上にウォッシュコートされ、その後、アウトレットフィルターチャネルにおいてアンモニア酸化触媒が適用される。ディーゼル酸化触媒は、アウトレットチャネルにおいて、アンモニア酸化触媒上の外層（ｏｖｅｒｌａｙｅｒ）として適用される。
【先行技術文献】
【特許文献】
【００１１】
【特許文献１】米国特許出願公開第２０１０／０１７５３７２号明細書
【発明の概要】
【発明が解決しようとする課題】
【００１２】
公知の製造方法と比較すると、本発明は、アンモニアでの窒素酸化物の選択還元のための、そして炭化水素、一酸化炭素及び過剰アンモニアを除去するための異なる触媒で触媒化された粒子フィルターを製造するためのより簡単な方法を提案する。
【課題を解決するための手段】
【００１３】
したがって、本発明は、次の工程を含む触媒化粒子フィルターを製造する方法を提供する。
ａ）分散側と透過側とを画定する長手方向の多孔質壁により制限される、長手方向の流路を有する粒子フィルター本体を提供する工程、
ｂ）窒素酸化物の選択接触還元において活性な第一の触媒組成物を含む、第一の触媒ウォッシュコートを提供する工程、
ｃ）アンモニアの窒素への選択酸化において活性な触媒と、一酸化炭素及び炭化水素の酸化において活性な触媒との混合物の形態の、第二の組み合わされた触媒組成物を含む、第二の触媒ウォッシュコートを提供する工程、
ｄ）該微粒子フィルター本体を、該フィルター本体の分散側全体を、かつ、隔壁内を第一の触媒ウォッシュコートで被覆し、そして、該フィルター本体を、該フィルター本体の透過側全体を第二の触媒ウォッシュコートで被覆る工程、及び
ｅ）該被覆されたフィルターを乾燥及び熱処理して、触媒化微粒子フィルターを得る工程。
【００１４】
“分散側（ｄｉｓｐｅｒｓｉｏｎ  ｓｉｄｅ）”という語及び“透過側（ｐｅｒｍｅａｔｅ  ｓｉｄｅ）”という語は、ここで使用される際、未ろ過の排気ガスに面するフィルターの流路、及びろ過された排気ガスに面する流路をそれぞれ意味する。
【００１５】
本発明による方法の主な利点は、４方式（ｆｏｕｒ−ｗａｙ）の触媒化粒子フィルターを得るために、フィルターを二つのウォッシュコートで被覆することができることであり、その際、一方のウォッシュコートはアンモニアスリップ触媒と組み合わせた酸化触媒を含む。それ故、多機能触媒化フィルターの製造は、より簡単でかつより安価な製造セットアップ（ｓｅｔ−ｕｐ）の観点から非常に改善される。
【００１６】
異なる反応に触媒作用を及ぼす触媒粒子の混合物でフィルターを被覆することのさらなる利点は、改善された熱伝達及び低温始動時の暖機に見られる。その結果、還元剤の噴射及びＳＣＲ反応を、エンジンを始動させた直後に開始させることが可能である。
【００１７】
本発明の好ましい実施形態によれば、ＮＯｘの選択接触還元において活性な、第一のウォッシュコート中の第一の触媒組成物は、ゼオライト、シリカリン酸アルミニウム、イオン交換ゼオライト、鉄及び／又は銅で促進されたシリカリン酸アルミニウムの少なくとも一つ、一種又は多種の卑金属酸化物、及びチタニア担体、アルミナ担体、ジルコニア担体、シリカ担体又はそれらの混合物上の酸化セリウムタングステンの少なくとも一つの触媒担体を含む。
【００１８】
好ましくは、ゼオライト触媒は、ベータゼオライト又は菱沸石ゼオライトから選択される。
【００１９】
本発明における使用にさらに好ましいＳＣＲ触媒は、銅及び／又は鉄で促進された、ＳＡＰＯ  ３４のような菱沸石構造を有するシリカリン酸アルミニウムである。
【００２０】
炭化水素、一酸化炭素及びアンモニアの酸化に活性な第二の触媒組成物は、本発明の好ましい実施形態によれば、銅及び／又は鉄で促進された、ゼオライト、好ましくはベータゼオライト又は菱沸石構造を有するＳＡＰＯ  ３４のような菱沸石ゼオライトの触媒粒子と混合された、アルミナ、チタニア、セリア及びジルコニアの少なくとも一つ上に担持された白金及びパラジウムの触媒粒子を含む。
【００２１】
本発明において使用するためにウォッシュコートを製造する際、通常粒子の形態の触媒は、要求される粒度に粉砕されるか又は凝集化され、そして、任意に、バインダー、増粘剤、発泡剤又はその他の処理助剤の添加と共に、水又は有機溶媒中で懸濁される。
【００２２】
フィルターをウォッシュコートで被覆する間に、隔壁中にＳＣＲ触媒粒子を効率的に拡散させるために、そして、酸化触媒粒子が透過側から分散側へ拡散するのを防止するために、ＳＣＲ触媒、すなわち、第一の触媒は、フィルターの長手方向の多孔質壁の平均細孔径よりも小さく、そして、混合酸化触媒粒子、すなわち、第二の組み合わされた触媒組成物が、該平均細孔径よりも大きい粒度を有することが好ましい。
【００２３】
次いで、フィルターは、フィルター中に真空を適用すること、ウォッシュコートを加圧すること、又は浸漬コーティングを含む慣用方法により、ウォッシュコートで被覆される。ＳＣＲ触媒粒子を含有する第一のウォッシュコートでフィルターを被覆する場合、ウォッシュコートは、分散側のインレットからフィルター中へ導入され、そして、混合酸化触媒粒子を含有する第二のウォッシュコートで被覆する場合、ウォッシュコートは透過側のアウトレットから導入される。
【００２４】
本発明の好ましい実施形態によれば、フィルターは、複数の長手方向経路が、長手方向の多孔質壁により分割され、該経路の分散側が、開放インレット端及び栓で塞がれる（ｐｌｕｇｅｄ  ｗｉｔｈ  ｐｌｕｇｓ）アウトレット端を有し、そして該経路の透過側が、栓で塞がれるインレット端及び開放アウトレット端を有する、ウォールフローモノリスの形態である。
【００２５】
前述及び以下の記載で使用される“インレット端”という語は、フィルターの端部及び未ろ過のガスと接触するチャネルを意味し、そして“アウトレット端”は、フィルターの端及びろ過されたガスがフィルター本体を出て行くチャネルを意味する。
【００２６】
本発明は、さらに、分散側全体に、かつ、隔壁内に窒素酸化物の選択接触還元において活性な第一の触媒が提供され、そして透過側全体に、一酸化炭素及び炭化水素の酸化において活性な触媒と混合されたアンモニアの酸化において活性な触媒との組合せの第二の触媒が提供された触媒化された粒子フィルターを提供する。
【００２７】
本発明における使用に好ましいフィルターは、長手方向の多孔質壁で分割された複数の長手方向の経路を有するウォールフローモノリスであり、その際、該分散側の経路は、開放インレット端及び栓で塞がれるアウトレット端を有し、該透過側の経路は、栓で塞がれるインレット端及び開放アウトレット端を有する。
１．  触媒化微粒子フィルターの製造方法であって、
ａ）分散側と透過側とを画定する長手方向の多孔質壁により制限される、長手方向の流路を有する微粒子フィルター本体を提供する工程、
ｂ）窒素酸化物の選択接触還元において活性な第一の触媒組成物を含む、第一の触媒ウォッシュコートを提供する工程、
ｃ）アンモニアの窒素への選択酸化に活性な触媒と、一酸化炭素及び炭化水素の酸化に活性な触媒との混合物の形態の、第二の組み合わされた触媒組成物を含む、第二の触媒ウォッシュコートを提供する工程、
ｄ）該微粒子フィルター本体を、該フィルター本体の分散側全体にわたり、かつ、隔壁内を第一の触媒ウォッシュコートで被覆し、そして、該微粒子フィルター本体を、該フィルター本体の透過側全体にわたり、第二の触媒ウォッシュコートで被覆する工程、及び
ｅ）該被覆されたフィルターを乾燥及び熱処理して、触媒化微粒子フィルターを得る工程、
を含み、
その際、上記の第二の触媒組成物が、アルミナ、チタニア、セリア、ジルコニア、及び銅及び／又は鉄含有ゼオライトと混合されたシリカ又は菱沸石構造を有するシリカリン酸アルミナのうちの少なくとも一つ上に担持された白金及びパラジウムの混合物を含む、上記の方法。
２．  上記の第一の触媒が、ゼオライト、シリカリン酸アルミナ、イオン交換ゼオライト、鉄及び／又は銅で促進されたシリカリン酸アルミナの少なくとも一つ、一種又は多種の卑金属酸化物、及びチタニア担体、アルミナ担体、ジルコニア担体、シリカ担体又はそれらの混合物上の酸化セリウムタングステンのうちの少なくとも一つの触媒担体を含む、上記の１の項に記載の方法。
３．  上記の第一の触媒が、ゼオライト、一種又は多種の卑金属酸化物、及びチタニア担体、アルミナ担体、ジルコニア担体、シリカ担体又はそれらの混合物上の酸化セリウムタングステンのうちの少なくとも一つの触媒担体を含み、そして上記のゼオライトが、ベータゼオライト、菱沸石ゼオライト又は菱沸石構造を有するシリカリン酸アルミナ及びそれらの混合物である、上記の２の項に記載の方法。
４．  上記のゼオライトが、銅及び／又は鉄で促進されたＳＡＰＯ３４である、菱沸石構造を有するシリカリン酸アルミナである、上記の３の項に記載の方法。
５．  上記の第二の触媒が、銅及び／又は鉄含有ゼオライトと混合されたシリカ上に担持された白金及びパラジウムの混合物を含み、そして該銅及び／又は鉄含有ゼオライトと混合されたシリカのゼオライトがベータゼオライト又は菱沸石ゼオライトである、上記の４の項に記載の方法。
６．  上記のフィルターが、長手方向の多孔質壁により分割された複数の長手方向経路、開放インレット端及び栓で塞がれるアウトレット端を有する該経路の分散側、及び栓で塞がれるインレット端及び開放アウトレット端を有する該経路の透過側を有する、ウォールフローモノリスの形態である、上記の１〜５の項のいずれか一つに記載の方法。
７．  上記のウォールフローモノリスが、上記の分散側のインレット端から上記の第一の触媒ウォッシュコートで、そして上記の透過側のアウトレット端から第二のウォッシュコートでウォッシュコートされる、上記の６の項に記載の方法。
８．  上記の第一のウォッシュコート中の第一の触媒の最頻粒度（ｍｏｄｅ  ｐａｒｔｉｃｌｅ  ｓｉｚｅ）が、上記の長手方向の壁の平均細孔径よりも小さく、そして、その際、上記の第二のウォッシュコートの最頻粒度は、上記の長手方向の壁の平均細孔径よりも大きい、上記の１〜７の項のいずれか一つに記載の方法。
９．  触媒化微粒子フィルターであって、その分散側全体及びその隔壁内に、窒素酸化物の選択接触還元において活性な第一の触媒が提供され、そして、該フィルターの透過側全体に、アンモニアの酸化において活性な触媒と、一酸化炭素及び炭化水素の酸化において活性な触媒とが組み合わされた第二の触媒の組合せが提供される、上記の触媒化微粒子フィルター。
１０．  上記のフィルターが、長手方向の多孔質壁により分割された複数の長手方向経路、開放インレット端及び栓で塞がれるアウトレット端を有する該経路の分散側、及び栓で塞がれるインレット端及び開放アウトレット端を有する該経路の透過側を有する、ウォールフローモノリスの形態である、上記の９の項に記載の触媒化微粒子フィルター。
１１．  第一の触媒の最頻粒度が、上記の長手方向の多孔質壁の平均細孔径よりも小さく、そして、その際、上記の第二の触媒の組合せの最頻粒度が、上記の長手方向の壁の平均細孔径よりも大きい、上記の９又は１０の項に記載の触媒化微粒子フィルター。
１２．  上記の１〜８の項のいずれか一つに記載に従って製造された触媒化微粒子フィルター。
【発明を実施する最良の形態】
【００２８】
本発明における使用に適したフィルター材料の例は、シリコンカーバイド、チタン酸アルミニウム、コージライト、アルミナ、ムライト又はそれらの組合せである。
【００２９】
フィルターに被覆される第一のウォッシュコートの量は、典型的に、２０〜１８０ｇ／ｌであり、そしてフィルター上の第二のウォッシュコートの量は、典型的に、１０〜８０ｇ／ｌである。フィルターに充填される全触媒は、典型的に、４０〜２００ｇ／ｌの範囲である。
【実施例】
【００３０】
ＳＣＲにおいて活性な第一の触媒の懸濁物の形態の第一のウォッシュコートを、２％銅で促進された１００ｇのシリカリン酸アルミニウムＳＡＰＯ−３４を、フィルター１リットル当たり脱塩水２００ｍｌ中で混合及び分散させることによって製造する。分散剤Ｚｅｐｈｒｙｍ  ＰＤ−７０００及び消泡剤を添加する。懸濁物をビーズミル中で粉砕する。粒度は、ウォールフローフィルターの壁中の細孔の平均細孔径よりも小さくなければならない。
【００３１】
第一の工程において、第二のウォッシュコートを、フィルター壁の平均細孔径よりも大きい粒度を有するアルミナ粒子上に担持された白金及びパラジウム（モル比３：１）の混合物から製造する。そうして製造された触媒混合物の懸濁物を、該混合物２０ｇを、フィルター１リットル当たり４０ｍｌの脱塩水で混合することによって製造する。第二の工程において、１．０％銅を有する、フィルター壁の平均細孔径よりも大きい粒度を有するベータゼオライト粉末を含有する懸濁物をさらに製造する。該懸濁物は、２０ｇの銅ベータゼオライト粉末を、フィルター１リットル当たり４０ｍｌの脱塩水に混合及び分散させることにより製造される。分散剤Ｚｅｐｈｒｙｍ  ＰＤ−７０００及び消泡剤を添加する。第一及び第二の工程で製造された懸濁物は、次いで、混合され、そしてさらに分散されて第二のウォッシュコートを得る。最終的なウォッシュコートの粒度は、ウォールフローフィルターの壁中の細孔の平均細孔径よりも大きくなければならない。
【００３２】
高い多孔率（約６０％及び壁の平均細孔径、約１８μｍ）の、慣習的に栓で塞がれる、ＳｉＣウォールフローフィルターが使用される。
【００３３】
第一の触媒の懸濁物は、フィルターの分散側からウォッシュコートされる。そのように部分的に被覆されたフィルターは、次いで乾燥され、そして７５０℃でか焼される。
【００３４】
第二の組み合わされた触媒を有する第二のウォッシュコート懸濁物は、フィルターの透過側からウォッシュコートされる。フィルターは、次いで乾燥され、そして７５０℃でか焼される。
【手続補正２】
【補正対象書類名】特許請求の範囲
【補正対象項目名】全文
【補正方法】変更
【補正の内容】
【特許請求の範囲】
【請求項１】
触媒化微粒子フィルターの製造方法であって、
ａ）分散側と透過側とを画定する長手方向の多孔質壁により制限される、長手方向の流路を有する微粒子フィルター本体を提供する工程、
ｂ）窒素酸化物の選択接触還元において活性な第一の触媒組成物を含む、第一の触媒ウォッシュコートを提供する工程、
ｃ）アンモニアの窒素への選択酸化に活性な触媒と、一酸化炭素及び炭化水素の酸化に活性な触媒との混合物の形態の、第二の組み合わされた触媒組成物を含む、第二の触媒ウォッシュコートを提供する工程、
ｄ）該微粒子フィルター本体を、該フィルター本体の分散側全体にわたり、かつ、隔壁内を第一の触媒ウォッシュコートで被覆し、そして、該微粒子フィルター本体を、該フィルター本体の透過側全体にわたり、第二の触媒ウォッシュコートで被覆する工程、及び
ｅ）該被覆されたフィルターを乾燥及び熱処理して、触媒化微粒子フィルターを得る工程、
を含み、
その際、前記第一のウォッシュコート中の第一の触媒の粒度が、前記長手方向の壁の平均細孔径よりも小さく、かつ、その際、前記第二のウォッシュコートの粒度が、前記長手方向の壁の平均細孔径よりも大きい、上記の方法。
【請求項２】
前記第一の触媒が、ゼオライト、シリカリン酸アルミナ、イオン交換ゼオライト、鉄及び／又は銅で促進されたシリカリン酸アルミナの少なくとも一つ、一種又は多種の卑金属酸化物、及びチタニア担体、アルミナ担体、ジルコニア担体、シリカ担体又はそれらの混合物上の酸化セリウムタングステンのうちの少なくとも一つの触媒担体を含む、請求項１に記載の方法。
【請求項３】
前記ゼオライトが、ベータゼオライト、菱沸石ゼオライト又は菱沸石構造を有するシリカリン酸アルミナ及びそれらの混合物である、請求項２に記載の方法。
【請求項４】
前記菱沸石構造を有するシリカリン酸アルミナが、銅及び／又は鉄で促進されたＳＡＰＯ３４である、請求項３に記載の方法。
【請求項５】
前記第二の触媒組成物が、アルミナ、チタニア、セリア、ジルコニア、及び銅及び／又は鉄含有ゼオライトと混合されたシリカ、又は菱沸石構造を有するシリカリン酸アルミナのうちの少なくとも一つ上に担持された白金及びパラジウムの混合物を含む、請求項１〜４のいずれか一つに記載の方法。
【請求項６】
前記ゼオライトがベータゼオライト又は菱沸石ゼオライトである、請求項５に記載の方法。
【請求項７】
前記フィルターが、長手方向の多孔質壁により分割された複数の長手方向経路、開放インレット端及び栓で塞がれるアウトレット端を有する該経路の分散側、及び栓で塞がれるインレット端及び開放アウトレット端を有する該経路の透過側を有する、ウォールフローモノリスの形態である、請求項１〜６のいずれか一つに記載の方法。
【請求項８】
前記ウォールフローモノリスが、前記分散側のインレット端から前記第一の触媒ウォッシュコートで、そして前記透過側のアウトレット端から第二のウォッシュコートでウォッシュコートされる、請求項７に記載の方法。
【外国語明細書】
2016165725000001.pdf